(57)【要約】【課題】  ビニル系モノマーの重合抑制効果が向上した、ビニル系モノマーの重合を抑制する方法を提供する。【解決手段】ビニル系モノマーに、ビニル系モノマーの重合防止剤及び含窒素複素環を有する化合物を共存させることを含む、ビニル系モノマーの重合を抑制する方法を提供する。【選択図】なし【特許請求の範囲】
【請求項１】
ビニル系モノマーに、ビニル系モノマーの重合防止剤及び含窒素複素環を有する化合物を共存させることを含む、ビニル系モノマーの重合を抑制する方法。
【請求項２】
前記重合防止剤は、フェノール系重合防止剤、フェノチアジン系重合防止剤、フェニレンジアミン系重合防止剤、ヒドロキシルアミン系重合防止剤、及びテトラメチルピペリジン系重合防止剤からなる群から選択される、請求項１記載の重合抑制方法。
【請求項３】
前記重合防止剤は、トパノール、メトキノン、フェノチアジン、ハイドロキノン、クレゾール、フェノール、４−ｔｅｒｔ−ブチルカテコール、２−オキシジフェニルアミン、２，４−ジ−ｔｅｒｔ−ブチルフェノール、２，６−ジ−ｔｅｒｔ−ブチルフェノール、２，６−ジ−ｔｅｒｔ−ブチル−４−メチルフェノール、メチレンブルー、Ｎ，Ｎ’−ジ−ｓｅｃ−ブチル−１，４−フェニレンジアミン、Ｎ，Ｎ’−ビス（１，４−ジメチルペンチル）−１，４−フェニレンジアミン、Ｎ，Ｎ−ジエチルヒドロキシルアミン、Ｎ，Ｎ−ジメチルヒドロキシルアミン、４−ヒドロキシ−２，２，６，６−テトラメチルピペリジン−１−オキシル、２，２，６，６−テトラメチルピペリジン−１−オキシル、及び１，４−ジヒドロキシ−２，２，６，６−テトラメチルピペリジンからなる群から選択される、請求項１又は２に記載の重合抑制方法。
【請求項４】
前記含窒素複素環を有する化合物は、イミダゾリン環を有する化合物である、請求項１から３のいずれかに記載の重合抑制方法。
【請求項５】
前記ビニル系モノマーは、メタクリル酸メチル、メタクリル酸、メタクリル酸エステル、アクリル酸、アクリル酸エステル、スチレン、メチルビニルケトン、アクリロニトリル、カルボン酸ビニルエステル、１，３−ブタジエン、イソプレン、２，３−ジメチル−１，３−ブタジエン、クロロプレン、ブロモプレン、１−クロロブタジエン、塩化ビニル、１，３−ペンタジエン、シクロペンタジエン、及び、ジシクロペンタジエンからなる群から選択される、請求項１から４のいずれかに記載の重合抑制方法。
【請求項６】
ビニル系モノマーに、ビニル系モノマーの重合防止剤及び含窒素複素環を有する化合物を共存させることを含む、ビニル系モノマーを製造する方法。
【請求項７】
ビニル系モノマーの重合防止剤と、含窒素複素環を有する化合物とを含む、ビニル系モノマーの重合を抑制するための組成物。
【発明の詳細な説明】
【技術分野】
【０００１】
本開示は、ビニル系モノマーの重合抑制方法、それに用いる重合抑制用組成物、及びそれを用いたビニル系モノマーの製造方法に関する。
【背景技術】
【０００２】
メタアクリル酸及びアクリル酸等のビニル系モノマーは、高温下や光にさらされると重合しやすい性質を有する。このような性質から、ビニル系モノマーの製造、精製、貯蔵及び流通工程において、ビニル系モノマーが意図せずに重合してしまうと、ビニル系モノマーの収率が低下するという問題や、重合物が装置等に付着して、装置の閉塞や伝熱性能の低下等を引き起こし、その結果、製造効率が低下するという問題が生じる場合がある。また、ビニル系モノマーを原料とするプラスチック及び繊維等の製造、精製、貯蔵及び流通工程においても、同様の問題が生じる場合がある。
【０００３】
そのため、例えば、ハイドロキノン（ＨＱ）、メトキノン（ＭＱ）、及びフェノチアジン等のビニル系モノマーの重合防止剤を、単独又は組み合わせて使用することによって、重合を防止することが提案されている（例えば、特許文献１）
【先行技術文献】
【特許文献】
【０００４】
【特許文献１】特開２００２−１５５０２１号公報
【発明の概要】
【発明が解決しようとする課題】
【０００５】
本開示は、ビニル系モノマーの重合抑制効果が向上した、ビニル系モノマーの重合を抑制する方法を提供する。
【課題を解決するための手段】
【０００６】
本開示は、一態様において、ビニル系モノマーに、ビニル系モノマーの重合防止剤及び含窒素複素環を有する化合物を共存させることを含む、ビニル系モノマーの重合を抑制する方法に関する。
【０００７】
本開示は、一態様において、ビニル系モノマーに、ビニル系モノマーの重合防止剤及び含窒素複素環を有する化合物を共存させることを含む、ビニル系モノマーを製造する方法に関する。
【０００８】
本開示は、一態様において、ビニル系モノマーの重合防止剤と、含窒素複素環を有する化合物とを含む、ビニル系モノマーの重合を抑制するための組成物に関する。
【発明の効果】
【０００９】
本発明によれば、一又は複数の実施形態において、重合抑制効果が向上した、ビニル系モノマーの重合抑制方法及びビニル系モノマーの重合抑制用組成物を提供できる。
【発明を実施するための形態】
【００１０】
本開示は、ビニル系モノマーの分散剤として使用されているアルキルイミダゾリン等の含窒素複素環を有する化合物を単独で使用した場合には重合抑制効果をほとんど示さないのに対し、ビニル系モノマーの重合防止剤として使用されるトパノール又はメトキノン等と併用することによって、それらの重合防止剤を単独で使用した場合と比較して、ビニル系モノマーの重合物の生成量を大幅に減少させることができる、という知見に基づく。
本開示は、アルキルイミダゾリン等の含窒素複素環を有する化合物を、トパノール又はメトキノン等の重合防止剤と併用することによって、これらの重合防止剤によるビニル系モノマーの重合抑制効果を大幅に向上できるという知見に基づく。
【００１１】
本開示によれば、一又は複数の実施形態において、ビニル系モノマーの重合を抑制することができる。このため、本開示によれば、一又は複数の実施形態において、ビニル系モノマーの製造、精製、貯蔵及び流通工程において、ビニル系モノマーの重合又はビニル系モノマーの重合物の生成を抑制することができる。また、本開示によれば、一又は複数の実施形態において、ビニル系モノマーを原料とする製品の製造、精製、貯蔵及び流通工程において、意図しない、ビニル系モノマーの重合又はビニル系モノマーの重合物の生成を抑制することができる。
【００１２】
本開示において「ビニル系モノマー」としては、一又は複数の実施形態において、メタクリル酸メチル、メタクリル酸、メタクリル酸エステル、アクリル酸、アクリル酸エステル、スチレン、メチルビニルケトン、アクリロニトリル、カルボン酸ビニルエステル、１，３−ブタジエン、イソプレン、２，３−ジメチル−１，３−ブタジエン、クロロプレン、ブロモプレン、１−クロロブタジエン、塩化ビニル、１，３−ペンタジエン、シクロペンタジエン、及びジシクロペンタジエン等が挙げられる。
【００１３】
本開示において「ビニル系モノマーの重合防止剤」としては、上記のビニル系モノマーの重合防止剤として使用されている化合物が挙げられる。ビニル系モノマーの重合防止剤としては、一又は複数の実施形態において、フェノール系重合防止剤、フェノチアジン系重合防止剤、フェニレンジアミン系重合防止剤、ヒドロキシルアミン系重合防止剤、及びテトラメチルピペリジン系重合防止剤等が挙げられる。
フェノール系重合防止剤としては、一又は複数の実施形態において、トパノール（２−（ｔｅｒｔ−ブチル）−４，６−ジメチルフェノール）、メトキノン（ＭＱ、４−メトキシフェノール）、ハイドロキノン（ＨＱ、１，４−ベンゼンジオール）、クレゾール（メチルフェノール）、フェノール、２，４−ジ−ｔｅｒｔ−ブチルフェノール、２，６−ジ−ｔｅｒｔ−ブチルフェノール、２，６−ジ−ｔｅｒｔ−ブチル−４−メチルフェノール、４−ｔｅｒｔ−ブチルカテコール、及び２−オキシジフェニルアミン等が挙げられる。
フェノチアジン系重合防止剤としては、一又は複数の実施形態において、フェノチアジン（ＰＺ、２，３：５，６−ジベンゾ−１，４−チアジン）、及びメチレンブルー（３，７−ビス（ジメチルアミノ）フェノチアジニウムクロリド）等が挙げられる。
フェニレンジアミン系重合防止剤としては、一又は複数の実施形態において、Ｎ，Ｎ’−ジ−ｓｅｃ−ブチル−１，４−フェニレンジアミン（ＰＤＡ）、又はＮ，Ｎ’−ビス（１，４−ジメチルペンチル）−１，４−フェニレンジアミン等が挙げられる。
ヒドロキシルアミン系重合防止剤としては、一又は複数の実施形態において、Ｎ，Ｎ−ジエチルヒドロキシルアミン（ＤＥＨＡ）又はＮ，Ｎ−ジメチルヒドロキシルアミン等が挙げられる。
テトラメチルピペリジン系重合防止剤としては、一又は複数の実施形態において、４−ヒドロキシ−２，２，６，６−テトラメチルピペリジン−１−オキシル（４−Ｈｙｄｒｏｘｙ−ＴＥＭＰＯ、ＨＴＥＭＰＯ）、２，２，６，６−テトラメチルピペリジン−１−オキシル（ＴＥＭＰＯ）、又は１，４−ジヒドロキシ−２，２，６，６−テトラメチルピペリジン（ＴＥＭＰＯＬ−Ｈ）等が挙げられる。
その他のビニル系モノマーの重合防止剤としては、一又は複数の実施形態において、ジフェニルアミン、又は４−アミノジフェニルアミン等が挙げられる。
【００１４】
［重合抑制方法］
本開示は、一態様において、ビニル系モノマーに、ビニル系モノマーの重合防止剤及び含窒素複素環を有する化合物を共存させることを含む、ビニル系モノマーの重合を抑制する方法（本開示の重合抑制方法）に関する。
【００１５】
含窒素複素環を有する化合物としては、一又は複数の実施形態において、イミダゾリン環を有する化合物等が挙げられる。イミダゾリン環を有する化合物としては、一又は複数の実施形態において、アルキルイミダゾリン類等が挙げられる。アルキルイミダゾリン類としては、一又は複数の実施形態において、イミダゾリン環の２位の炭素の置換基が飽和アルキル基又は不飽和アルキル基であり、１位の窒素の置換基がヒドロキシアルキルであるイミダゾリン化合物、イミダゾリン環の２位の炭素の置換基が飽和アルキル基又は不飽和アルキル基であり、１位の窒素の置換基が水素原子であるイミダゾリン化合物、又はイミダゾリン環の２位の炭素の置換基が飽和アルキル基又は不飽和アルキル基であり、１位の窒素の置換基がポリアミノポリアルキレン基であるイミダゾリン化合物等が挙げられる。
【００１６】
その他のアルキルイミダゾリン類としては、一又は複数の実施形態において、式（Ｉ）で表される化合物が挙げられる。
【００１７】
【化１】
2019127436.tif 000002
上記式（Ｉ）において、Ｒ1は、Ｈ、水酸基、炭素数１−９のヒドロキシアルキル基、又は炭素数１−９のカルボキシアルキル基を示し、Ｒ2は、炭素数１−３０の飽和又は不飽和のアルキル基、炭素数２−３０のアルキレン基、炭素数６−３０のアリール基、炭素数７−３０のアルキルアリール基、炭素数７−３０のアリールアルキル基、炭素数１−３０のアミノアルキル基、又は炭素数６−３０のアミノアリール基を示す。
【００１８】
含窒素複素環を有する化合物としては、特に限定されない一又は複数の実施形態において、ビニル系モノマーの分散剤として使用可能な含窒素複素環を有する分散剤が使用できる。
【００１９】
ビニル系モノマーに、ビニル系モノマーの重合防止剤及び含窒素複素環を有する化合物を共存させることとしては、一又は複数の実施形態において、ビニル系モノマーの反応系に、ビニル系モノマーの重合防止剤及び含窒素複素環を有する化合物が存在していることが挙げられる。
【００２０】
本開示の重合抑制方法において「ビニル系モノマーに、ビニル系モノマーの重合防止剤及び含窒素複素環を有する化合物を共存させること」としては、一又は複数の実施形態において、ビニル系モノマーが存在する系内に、ビニル系モノマーの重合防止剤及び含窒素複素環を有する化合物を存在させることが挙げられる。本開示の重合抑制方法は、一又は複数の実施形態において、ビニル系モノマーが存在する系内に、ビニル系モノマーの重合防止剤及び含窒素複素環を有する化合物を供給することを含む。供給は、一又は複数の実施形態において、混合、添加、又は噴霧等により行うことができる。ビニル系モノマーが存在する系としては、一又は複数の実施形態において、ビニル系モノマーを含有する溶液、ビニル系モノマーを含有する混合物、又はビニル系モノマーを含有する雰囲気（蒸気等）等が挙げられる。
【００２１】
本開示の重合抑制方法は、一又は複数の実施形態において、ビニル系モノマーを含有する溶液又は混合物に、ビニル系モノマーの重合防止剤及び含窒素複素環を有する化合物を添加することを含んでいてもよい。ビニル系モノマーの重合防止剤及び含窒素複素環を有する化合物は、一又は複数の実施形態において、同時に添加してもよいし、異なるタイミングで添加してもよい。ビニル系モノマーの重合防止剤及び含窒素複素環を有する化合物は、一又は複数の実施形態において、連続的又は断続的に添加してもよい。
【００２２】
ビニル系モノマーの重合防止剤の添加量は、ビニル系モノマーの種類及びその重量、又は温度条件等に基づき適宜決定できる。ビニル系モノマーの重合防止剤の添加量は、一又は複数の実施形態において、ビニル系モノマーの重量に基づき、１〜１０００ｐｐｍである。
【００２３】
含窒素複素環を有する化合物の添加量は、重合防止剤の種類、ビニル系モノマーの種類及び重量、又は温度条件等に基づき適宜決定できる。含窒素複素環を有する化合物の添加量は、一又は複数の実施形態において、ビニル系モノマーの重量に基づき、０．１〜５００ｐｐｍである。
【００２４】
ビニル系モノマーの重合防止剤と含窒素複素環を有する化合物との添加割合（重量比）は、一又は複数の実施形態において、１：１〜１００：１であり、好ましくは１：１〜１０：１である。
【００２５】
本開示の重合抑制方法は、ビニル系モノマーの製造、精製、貯蔵及び流通工程、並びにビニル系モノマーを原料とする製品の製造、精製、貯蔵及び流通工程において使用することができる。
【００２６】
［ビニル系モノマーの製造方法］
よって、本開示は、その他の態様として、ビニル系モノマーに、ビニル系モノマーの重合防止剤及び含窒素複素環を有する化合物を共存させることを含む、ビニル系モノマーを製造する方法（本開示の製造方法）に関する。
【００２７】
本開示の製造方法は、一又は複数の実施形態において、ビニル系モノマーを酸化する工程を含んでいてもよい。酸化工程は、一又は複数の実施形態において、ビニル系モノマーの重合防止剤及び含窒素複素環を有する化合物が共存した状態で、ビニル系モノマーを酸化することを含む。
【００２８】
本開示の製造方法は、一又は複数の実施形態において、ビニル系モノマーを含有する混合物から、ビニル系モノマーを単離することを含む精製工程を含んでいてもよい。精製工程は、一又は複数の実施形態において、ビニル系モノマーの重合防止剤及び含窒素複素環を有する化合物が共存した状態で、ビニル系モノマーを含有する混合物を加熱下に蒸留することを含む。
【００２９】
本開示の製造方法は、一又は複数の実施形態において、単離して精製したビニル系モノマーに、ビニル系モノマーの重合防止剤及び含窒素複素環を有する化合物を添加することを含んでいてもよい。
【００３０】
本開示の製造方法における重合防止剤及び含窒素複素環を有する化合物の種類及び添加量は、本開示の重合抑制方法と同様である。
【００３１】
［重合抑制用組成物］
本開示は、その他の態様として、ビニル系モノマーの重合防止剤と、含窒素複素環を有する化合物とを含む重合抑制用組成物に関する。本開示の重合抑制用組成物は、一又は複数の実施形態において、有効成分として、ビニル系モノマーの重合防止剤と、含窒素複素環を有する化合物とを含有する。
【００３２】
本開示の重合抑制用組成物は、一又は複数の実施形態において、ビニル系モノマーの製造、精製、貯蔵及び流通工程、並びにビニル系モノマーを原料とする製品の製造、精製、貯蔵及び流通工程において使用することができる。本開示の重合抑制用組成物は、一又は複数の実施形態において、ビニル系モノマーの製造及び精製工程、並びにビニル系モノマーを原料とする製品の製造及び精製工程における汚れ防止の用途として使用することができる。
【００３３】
［ビニル系モノマーの製造プロセスにおける汚れ防止方法］
よって、本開示は、その他の態様として、ビニル系モノマーの製造プロセスにおけるプロセス流体に、ビニル系モノマーの重合防止剤と、含窒素複素環を有する化合物を存在させることを含む。
【００３４】
本開示はさらに以下の一又は複数の実施形態に関する。
〔１〕  ビニル系モノマーに、ビニル系モノマーの重合防止剤及び含窒素複素環を有する化合物を共存させることを含む、ビニル系モノマーの重合を抑制する方法。
〔２〕  前記重合防止剤は、フェノール系重合防止剤、フェノチアジン系重合防止剤、フェニレンジアミン系重合防止剤、ヒドロキシルアミン系重合防止剤、及びテトラメチルピペリジン系重合防止剤からなる群から選択される、〔１〕記載の重合抑制方法。
〔３〕  前記重合防止剤は、トパノール、メトキノン、フェノチアジン、ハイドロキノン、クレゾール、フェノール、４−ｔｅｒｔ−ブチルカテコール、２−オキシジフェニルアミン、２，４−ジ−ｔｅｒｔ−ブチルフェノール、２，６−ジ−ｔｅｒｔ−ブチルフェノール、２，６−ジ−ｔｅｒｔ−ブチル−４−メチルフェノール、メチレンブルー、Ｎ，Ｎ’−ジ−ｓｅｃ−ブチル−１，４−フェニレンジアミン、Ｎ，Ｎ’−ビス（１，４−ジメチルペンチル）−１，４−フェニレンジアミン、Ｎ，Ｎ−ジエチルヒドロキシルアミン、Ｎ，Ｎ−ジメチルヒドロキシルアミン、４−ヒドロキシ−２，２，６，６−テトラメチルピペリジン−１−オキシル、２，２，６，６−テトラメチルピペリジン−１−オキシル、及び１，４−ジヒドロキシ−２，２，６，６−テトラメチルピペリジンからなる群から選択される、〔１〕又は〔２〕に記載の重合抑制方法。
〔４〕  前記含窒素複素環を有する化合物は、イミダゾリン環を有する化合物である、〔１〕から〔３〕のいずれかに記載の重合抑制方法。
〔５〕  前記ビニル系モノマーは、メタクリル酸メチル、メタクリル酸、メタクリル酸エステル、アクリル酸、アクリル酸エステル、スチレン、メチルビニルケトン、アクリロニトリル、カルボン酸ビニルエステル、１，３−ブタジエン、イソプレン、２，３−ジメチル−１，３−ブタジエン、クロロプレン、ブロモプレン、１−クロロブタジエン、塩化ビニル、１，３−ペンタジエン、シクロペンタジエン、及び、ジシクロペンタジエンからなる群から選択される、〔１〕から〔４〕のいずれかに記載の重合抑制方法。
〔６〕  ビニル系モノマーに、ビニル系モノマーの重合防止剤及び含窒素複素環を有する化合物を共存させることを含む、ビニル系モノマーを製造する方法。
〔７〕  ビニル系モノマーの重合防止剤と、含窒素複素環を有する化合物とを含む、ビニル系モノマーの重合を抑制するための組成物。
【００３５】
以下、実施例及び比較例を用いて本開示をさらに説明する。ただし、本開示は以下の実施例に限定して解釈されない。
【実施例】
【００３６】
（実施例１）
［モノマー：メタクリル酸メチル（ＭＭＡ）］
市販品(東京化成工業株式会社, Methyl Methacrylate (安定剤：6-tert-ブチル-2,4-キシレノール))を減圧蒸留することにより、安定剤を除去したものをモノマーとして用いた。
［重合防止剤及び含窒素複素環を有する化合物］
重合防止剤としてトパノール（東京化成工業株式会社製）を使用し、含窒素複素環を有する化合物としてアルキルイミダゾリン（トール油ヒドロキシエチルイミダゾリン、花王株式会社製、製品名：ＫＡＯＡＭＩＮ  ＴＯ６５）を使用し、これらは、安定剤除去後のＭＭＡであらかじめ適当な濃度に希釈して使用した。
［ＭＭＡに対する重合防止効果確認試験］
温度コントローラーつき熱電対、冷却管及びガス吹き込み用ガラスチューブを備えた１００ｍＬ三つ首フラスコに、安定剤除去後のＭＭＡ（１００ｇ)、トパノール（９ｐｐｍ）及びアルキルイミダゾリン（１ｐｐｍ）を添加してＭＭＡ試験液を得た。
次に、酸素濃度１００ｐｐｍである酸素と窒素との混合ガスを２００ｍｌ／分の速度でＭＭＡ試験液中に３０分間注入（ガスパージング）した。このガスパージングは試験が終了するまで継続した。
つづいて４０℃のオイルバスに、前記ガスパージング後の試験液入り三つ首フラスコを浸漬させ、マグネティックスターラー及び撹拌子で溶液を撹拌しながら、試験液の温度が３０分で９０℃に到達するように加熱した。三つ首フラスコに取り付けた冷却管には温度２０℃に保った冷却水を常時循環させ、気体となったＭＭＡを還流させた。
ＭＭＡ試験液が９０℃に到達してから９０分経過後に、冷却管上部からテフロン（登録商標）チューブを挿入し、余分な酸素が混入しないように注意しながら、三つ首フラスコ中のＭＭＡ試験液からサンプルを約０．５ｍｌ採取した。
【００３７】
［ポリマー（ｐ−ＭＭＡ）濃度の測定］
採取したサンプル（ＭＭＡポリマーを含むＭＭＡ試験液）は、液体クロマトグラフィー（ＥＬＳＤ検出器）にてそのポリマー強度面積を測定した。予め標準ＭＭＡポリマー溶液により作成した濃度とポリマー強度面積との検量線を用いて、採取したＭＭＡ試験液におけるポリマー濃度（ｐｐｍ）を求めた。その結果を表１に示す。
【００３８】
（実施例２）
トパノールの濃度を７ｐｐｍ及びアルキルイミダゾリンを３ｐｐｍとした以外は、実施例１と同様に重合防止効果確認試験及びポリマー濃度の測定を行った。その結果を表１に示す。
【００３９】
（実施例３）
トパノールの濃度を５ｐｐｍ及びアルキルイミダゾリンの濃度を５ｐｐｍとした以外は、実施例１と同様に重合防止効果確認試験及びポリマー濃度の測定を行った。その結果を表１に示す。
【００４０】
（実施例４）
アルキルイミダゾリンに代えて２−メチル−２―イミダゾリン（東京化成工業株式会社製）を使用した以外は、実施例１と同様に重合防止効果確認試験及びポリマー濃度の測定を行った。その結果を表１に示す。
【００４１】
（実施例５）
アルキルイミダゾリンに代えてアミノアルキルイミダゾリン（１−アミノエチル−２−Ｃ17アルキレン−２−イミダゾリン）を使用した以外は、実施例１と同様に重合防止効果確認試験及びポリマー濃度の測定を行った。その結果を表１に示す。
【００４２】
（比較例１）
表１に示すようにアルキルイミダゾリン単独とし、ＭＭＡ試験液が９０℃に到達してから６０分後にサンプルを採取した以外は、実施例１と同様に重合防止効果確認試験及びポリマー濃度の測定を行った。その結果を表１に示す。
【００４３】
（比較例２及び３）
表１に示すようにトパノール単独とした以外は、実施例１と同様に重合防止効果確認試験及びポリマー濃度の測定を行った。その結果を表１に示す。
【００４４】
（ブランク）
ＭＭＡ試験液に代えて、安定剤除去後のＭＭＡ（１００ｇ)を使用し、サンプルを６０分後に採取した以外は、実施例１と同様に重合防止効果確認試験及びポリマー濃度の測定を行った。その結果を表１に示す。
【００４５】
【表１】
2019127436.tif 000003
【００４６】
表１に示すように、アルキルイミダゾリンは、単独では生成されるｐ−ＭＭＡ濃度には大きな変化は見られなかった。これに対し、ビニル系モノマーの重合防止剤であるトパノールと併用することによって、該重合防止剤を単独で使用した場合と比較して、生成されるｐ−ＭＭＡ濃度が激減した。２−メチル−２−イミダゾリン又はアミノアルキルイミダゾリンの併用においてもアルキルイミダゾリンの時の同様の結果が得られた。
つまり、ビニル系モノマーの重合防止剤と、含窒素複素環を有する化合物とを併用することにより、メタクリル酸メチルの重合を効果的に抑制できるといえる。
【００４７】
（実施例６）
トパノールに代えてメトキノン（４−メトキシフェノール、東京化成工業株式会社製）を使用した以外は、実施例１と同様に重合防止効果確認試験及びポリマー濃度の測定を行った。その結果を表２に示す。
【００４８】
（比較例４）
メトキノン単独で試験を行った以外は、実施例６と同様に行った。その結果を表２に示す。
【００４９】
【表２】
2019127436.tif 000004
【００５０】
表２に示すように、ビニル系モノマーの重合防止剤であるメトキノンとアルキルイミダゾリンとを併用することによって、メトキノン単独の場合と比較して、生成されるｐ−ＭＭＡ濃度が激減した。
【００５１】
（実施例７）
トパノールに代えてフェノチアジン（東京化成工業株式会社製）を使用した以外は、実施例１と同様に重合防止試験及びポリマー濃度の測定を行った。その結果を表３に示す。
（実施例８）
トパノールに代えてＨＴＥＭＰＯ（２，２，６，６−テトラメチル−４−ヒドロキシピペリジン−１−オキシル、東京化成工業株式会社製）を使用した以外は、実施例１と同様に重合防止試験及びポリマー濃度の測定を行った。その結果を表３に示す。
【００５２】
（比較例５及び６）
フェノチアジン単独又はＨＴＥＭＰＯ単独で試験を行った以外は、実施例７又は８と同様に行った。その結果を表３に示す。
【００５３】
【表３】
2019127436.tif 000005
【００５４】
表３に示すように、ビニル系モノマーの重合防止剤であるフェノチアジン又はＨＴＥＭＰＯとアルキルイミダゾリンとを併用することによって、重合防止剤単独の場合と比較して、生成されるｐ−ＭＭＡ濃度が激減した。
【００５５】
（実施例９）
［モノマー：メタクリル酸（ＭＡＡ）］
市販品(東京化成工業株式会社,メタクリル酸（安定剤：４−メトキシフェノール））を減圧蒸留することにより、安定剤を除去したものをモノマーとして用いた。
［重合防止剤及び含窒素複素環を有する化合物］
重合防止剤としてフェノチアジン（東京化成工業株式会社製）を使用し、含窒素複素環を有する化合物としてアルキルイミダゾリン（トール油ヒドロキシエチルイミダゾリン、花王株式会社製、製品名：ＫＡＯＡＭＩＮ  ＴＯ６５）を使用し、これらは、安定剤除去後のＭＡＡであらかじめ適当な濃度に希釈して使用した。
［メタクリル酸（ＭＡＡ）に対する重合防止効果確認試験］
温度コントローラーつき熱電対、冷却管及びガス吹き込み用ガラスチューブを備えた１００ｍＬ三つ首フラスコに、安定剤除去後のＭＡＡ（１００ｇ)、フェノチアジン（９ｐｐｍ）及びアルキルイミダゾリン（１ｐｐｍ）を添加し、ＭＡＡ試験液を得た。
次に、酸素濃度１００ｐｐｍである酸素と窒素の混合ガスを２００ｍｌ／分の速度でＭＡＡ試験液中に３０分間注入（ガスパージング）した。このガスパージングは試験が終了するまで継続した。
つづいて１１０℃のオイルバスに、前記ガスパージング後の試験液入り三つ首フラスコを浸漬させ、マグネティックスターラー及び撹拌子で溶液を撹拌しながら、試験液の温度が３０分で１１０℃に到達するように加熱した。三つ首フラスコに取り付けた冷却管には温度２０℃に保った冷却水を常時循環させ、気体となったＭＡＡを還流させた。
ＭＡＡ試験液が１１０℃に到達してから９０分経過後に、冷却管上部からテフロン（登録商標）チューブを挿入し、余分な酸素が混入しないように注意しながら、三つ首フラスコ中のＭＭＡ試験液からサンプルを約０．５ｍｌ採取した。
［ポリマー（ｐ−ＭＡＡ）濃度の測定］
採取したサンプル（ＭＡＡポリマーを含むＭＡＡ試験液）は、液体クロマトグラフィー（ＥＬＳＤ検出器）にてそのポリマー強度面積を測定した。予め標準ＭＭＡポリマー溶液により作成した濃度とポリマー強度面積との検量線を用いて、採取したＭＡＡ試験液におけるポリマー濃度（ｐｐｍ）をＭＭＡポリマー濃度換算で求めた。その結果を下記表４に示す。
【００５６】
（比較例７）
フェノチアジン１０ｐｐｍを使用した以外は、実施例９と同様に重合防止効果確認試験及びポリマー濃度の測定を行った。その結果を表４に示す。
【表４】
2019127436.tif 000006
【００５７】
表４に示すように、ビニル系モノマーの重合防止剤であるフェノチアジン又はＨＴＥＭＰＯとアルキルイミダゾリンとを併用することによって、重合防止剤単独の場合と比較して、生成されるｐ−ＭＡＡ濃度が激減した。つまり、アルキルイミダゾリンはＭＡＡの重合防止においても、ビニル系モノマーの重合防止剤であるフェノチアジンとの併用により、メタクリル酸の重合を効果的に抑制できた。